КОМПАУНД И СПОСОБ ЕГО ПОЛУЧЕНИЯ
COMPOUND AND METHOD OF PREPARING SAID COMPOUND

Изобретение относится к компаундам, применяемым для герметизации изделий радиоэлектронной аппаратуры, в том числе для обеспечения стабильности характеристик миниатюрных ферритовых фазовращателей с замкнутой магнитной системой и др.
Известна клеевая композиция [RU 2196795 С1, опубл. 20.01.2003 г.] для склеивания разнородных материалов на основе эпоксидной диановой смолы, низкомолекулярной полиамидной смолы с аминным числом 300, наполнителя и олигоэфирэпоксидов. Однако несмотря на широкий диапазон рабочих температур [-150÷+250°С кратковременно], эластичность и прочность композиция имеет высокую вязкость и не может быть использована в качестве заливочной для герметизации миниатюрных ферритовых фазовращателей с замкнутой магнитной системой с тонкими проводами диаметром менее 0,1 мм.
Известен также компаунд [RU 2194067 С1, опубл. 10.12.2002 г.], предназначенный для влагозащиты ферритовых деталей фазовращателей на основе эпоксидной диановой смолы ЭД-20 или ЭД-16, титанкремнийорганического олигомера, аминного отвердителя АФ-2 и органического растворителя.
Этот компаунд не обеспечивает работоспособность изделий в диапазоне температуры от -60 до +100°С, вызывает разрыв проводов диаметром 0,1 мм и появление зазоров в замкнутой цепи миниатюрных ферритовых фазовращателей с замкнутой магнитной системой.
Наиболее близким по технической сущности является компаунд [RU 2270214 С1, опубл. 20.02.2002 г., включающий эпоксидную диановую смолу ЭД-16 или ЭД-20, каучук синтетический низкомолекулярный диметилсилоксановый СКТН марки А, аминный отвердитель АФ-2, катализатор холодного отверждения №68 и смесь органических растворителей, при следующем соотношении компонентов, мас.ч.:
Эпоксидная диановая смола ЭД-16 или ЭД-20
90-110
Каучук синтетический низкомолекулярный
диметилсилоксановый СКТН марки А
10-30
Аминный отвердитель АФ-2 - продукт взаимодействия
фенола, формальдегида и этилендиамина
15-25
Катализатор холодного отверждения №68
0,4-1,2
Смесь ксилола и этилового спирта при соотношении 2:1
10-15
Компаунд получают смешиванием и отверждением при комнатной температуре.
Однако этот компаунд имеет недостаточные жизнеспособность (около 30 минут), интервал рабочих температур (-60÷+100°С) и не обеспечивает стабильность фазовременных характеристик фазовращателей после испытаний на безотказность и долговечность в течение 20 тыс. часов. Техническим результатом предлагаемого изобретения является повышение жизнеспособности компаунда, интервала рабочих температур и снижение сренеквадратического отклонения (СКО) фазовременных характеристик для обеспечения их стабильности после испытаний на долговечность и безотказность.
Сущность изобретения состоит в том, что предлагаемый компаунд включает эпоксидную диановая смолу ЭД-20 и аминный отвердитель - этилендиаминометилфенол АФ-2 - продукт взаимодействия фенола, формальдегида и этилендиамина.
i
i
3
6
5
2-5
4
Новым является то, что он дополнительно содержит титанкремний - органический олигомер общей формулы T{[OS(CH)(CH)OH}продукт ТМФТ, олигоэфирэпоксид лапроксид 301, олигоэфирэпоксид лапроксид 703, низкомолекулярную полиамидную смолу ПО-300, при следующем соотношении компонентов, мас.ч.:
Эпоксидная диановая смола ЭД-20
90-110
Аминный отвердитель этилендиаминометилфенол АФ-2 -
продукт взаимодействия фенола, формальдегида
и этилендиамина
26-30
Титанкремнийорганический олигомер
продукт ТМФТ
20-30
Олигоэфирэпоксид лапроксид 301
19-21
Олигоэфирэпоксид лапроксид 703
48-52
Низкомолекулярная полиамидная смола ПО-300
49-51
Предлагаемый способ получения компаунда включает смешивание компонентов и их отверждение при комнатной температуре.
Новым в предлагаемом способе является то, что отверждение смеси производят при температуре 25±10°С не менее 8 часов, затем при температуре 70÷80°С в течение 2 - 4 часов.
В таблице 1 приведены составы компаундов, а в таблице 2 - результаты сравнительных испытаний аналога и предлагаемого компаунда.
Таблица 1
№ пп
Компоненты
Патент 2270214
Пример 1
Пример 2
Пример 3
1
Эпоксидная диановая смола ЭД-20
90-110
90
100
110
2
Аминный отвердитель этилендиаминометилфенол АФ-2 - продукт взаимодействия фенола, формальдегида и этилендиамина
15-25
26
28
30
3
Титанкремнийорганический олигомер продукт ТМФТ
20
25
30
4
Олигоэфирэпоксид лапроксид 301
19
20
21
5
Олигоэфирэпоксид лапроксид 703
48
50
52
6
Низкомолекулярная полиамидная смола ПО-300
49
50
51
Способ приготовления предлагаемого компаунда заключается в том, что все компоненты взвешивают в одну фарфоровую или металическую емкость в следующей последовательности: эпоксидная диановая смола ЭД-20, титанкремнийорганический олигомер продукт ТМФТ, олигоэфирэпоксид лапроксид 301, олигоэфирэпоксид лапроксид 703, низкомолекулярная полиамидная смола ПО-300, аминный отвердитель - этилендиаминометилфенол АФ-2 - продукт взаимодействия фенола, формальдегида и этилендиамина,
и тщательно перемешивают, затем отверждают при температуре 30°С 12 часов в электрическом сушильном шкафу типа СНОЛ, затем при температуре 75°С в течение 4 часов.
Указанный диапазон компонентов и способ получения компаунда выбраны таким образом, что при обеспечении необходимых технологических свойств (низкая вязкость, большая жизнеспособность) достигаются требуемые физико-механическое свойства компаунда, обеспечивающие стабильность технических характеристик после испытаний на долговечность и безотказность (уменьшение СКО, расширение интервала рабочих температур).
Таблица 2
№ пп
Показатели
По патенту 2270214
Пример 3
Пример 2
Пример 1
1.
Жизнеспособность, час
0,5
1,5
1,3
1,2
2.
Интервал рабочих температур, °С
-60+100
-60+150
-60+150
-60+150
3.
Среднеквадратическое отклонение (СКО) фазовременных характеристик малогабаритных фазовращателей после испытаний относительно этих же характеристик до испытаний (при требовании СКО <6°):
а)испытание на безотказность в течение 500 часов, включающие:
<15°
<6°
<6°
<6°
- изменение температуры среды от -60° до +70° - 5 циклов;
- вибропрочность в течение 4, 5 часов с амплитудой ускорения 10 g;
- воздействие повышенной температуры в течение 485,5 ч;
б)испытание на долговечность в течение 20000 ч (8 циклов);
≥20°
<6°
<6°
<6°
- воздействие первого неполного цикла при температуре +60°С в течение 2000 час;
- воздействие последующих 7 циклов;
- вибропрочность в течение 4,5 часов с амплитудой ускорения до 10 g;
- воздействие повышенной температуры +60°С в течение 2495,5 ч
Как видно из данных, приведенных в таблице 2, предлагаемый компаунд и способ его получения имеет ряд преимуществ:
- более широкий интервал рабочих температур («-60÷+150°С», против - «-60÷+100°С»);
- большую жизнеспособность («1,2÷1,5 ч »против «0,5 ч»);
- уменьшение СКО («<6°» против «≥20°»), что подтверждает стабильность фазовременных характеристик малогабаритных фазовращателей с замкнутой магнитной системой после испытания на безотказность и долговечность.